(57)【特許請求の範囲】
【請求項１】
黒色層、多層積層フイルム層、接着層、ポリエチレンテレフタレートフイルム層、を順次設けてなる、トナー印刷で用いられる印刷素材にあって、黒色層が、反射濃度（ＯＤ値）１．３０〜１．８７の範囲であり、多層積層フイルム層が、ポリエステル樹脂からなる第１の層と、第１の層と屈折率の異なるポリエステル樹脂からなる第２の層を、交互に積層したものからなり、且つ、波長５５０ｎｍ〜６２５ｎｍ域内に、反射ピークを有しており、且つ、各層の光路差干渉（屈折率×厚み）による特定波長の多重増反射を利用した構造発色による独特の色相を呈し、見る角度によって反射色の変わる特異な意匠性を有していること、を特徴とする複写防止用印刷素材。
【請求項２】
前記ポリエチレンテレフタレートフイルム層が、非結晶化状態のポリエチレンテレフタレートからなること、を特徴とする請求項１に記載の複写防止用印刷素材。
【請求項３】
前記ポリエチレンテレフタレートフイルム層が、延伸ポリエチレンテレフタレートからなること、を特徴とする請求項１に記載の複写防止用印刷素材。
【請求項４】
前記黒色層の多層積層フイルム層と接する面と反対の面に、基材層がさらに設けてなること、を特徴とする請求項１乃至請求項３に記載の複写防止用印刷素材。
【請求項５】
前記請求項１乃至請求項４に記載の複写防止用印刷素材を用いて印刷された原稿を目視したとき、原稿の視認性、判読性が良い目視角度を有すること、を特徴とする複写防止用印刷素材。
【発明の詳細な説明】
【技術分野】
【０００１】  本発明は、印刷に用いられる印刷素材に関するものであり、印刷等によって表示された原稿（出力データ）情報が、複写機で複写されても、その複写物から、原稿情報を判読することができない複写防止機能を備えた印刷素材に関するものである。
【背景技術】
【０００２】  近年、複写技術の発達と市場への普及により、誰もが容易に複写物を得ることが可能になっている。これにより、重要書類、機密文書などの書類が簡単に複写され、その複写物が他人に渡り、原稿情報が外部へ漏洩する等の社会問題がある。【０００３】  このような問題を解決するために種々の複写防止素材が提案されている。代表的なものとして、基材シートにアルミニウムを蒸着してなるアルミ蒸着シートに、印刷適性を有する印刷下地層を重ね合わせてなる、金属蒸着等の反射を用いた方法（特許文献１、特許文献２）、屈折率の異なる複数の材料を積層した光学的薄膜を用いた色調の角度依存性を利用した方法（特許文献３）が提案されている。【０００４】  しかしながら、金属蒸着等の反射を用いた方法では、原稿を見る際に、原稿表面における光沢やグレアによる不快を生じ、原稿の文字・図柄の視認性、判読性が低下する。さらに、原稿を複写機で複写した場合、原稿情報がうっすらと見え、内容の判読が可能となり、複写物による原稿情報の外部への漏洩を、防止することができない。【０００５】  また、光学的薄膜を用いた色調の角度依存性を利用した方法は、角度による色調の変化を、複写機による複写物では、忠実に再現できないことを利用した、複写物が偽造されたものかどうかの真偽判別を可能とする偽造防止を目的とする提案である。この場合複写物の内容が全く見えない状態にはなっておらず、原稿情報の内容が判読できてしまい、複写物による原稿情報が外部へ漏洩することを防止できない。
【先行技術文献】
【特許文献】
【０００６】
【特許文献１】特開２００５−２２５０８８号  公報
【特許文献２】特開平８−３９７３０号  公報
【特許文献３】特開平２００４−３３３８８４号  公報
【発明の概要】
【発明が解決しようとする課題】
【０００７】  本発明は、上記問題点を鑑みてなされたもので、トナーによって印刷された原稿が、原稿表面における光沢やグレアによる不快を抑え、原稿の文字・図柄の視認性、判読性が低下することがなく、さらに、印刷した原稿情報を、複写機で複写（コピー）された複写物においては、その原稿情報の内容を判読することができない特性を有し、外部へ漏洩することを確実に防止することができる複写防止用印刷素材を提供することを目的とする。
【課題を解決するための手段】
【０００８】  本発明者らは、上記課題を解決するために、請求項１に記載の発明は、黒色層、多層積層フイルム層、接着層、ポリエチレンテレフタレートフイルム層、を順次設けてなる、トナー印刷で用いられる印刷素材にあって、黒色層が、反射濃度（ＯＤ値）１．３０〜１．８７の範囲であり、多層積層フイルム層が、ポリエステル樹脂からなる第１の層と、第１の層と屈折率の異なるポリエステル樹脂からなる第２の層を、交互に積層したものからなり、且つ、波長５５０ｎｍ〜６２５ｎｍ域内に、反射ピークを有しており、且つ、各層の光路差干渉（屈折率×厚み）による特定波長の多重増反射を利用した構造発色による独特の色相を呈し、見る角度によって反射色の変わる特異な意匠性を有していること、を特徴とする複写防止用印刷素材である。【０００９】  請求項２に記載の発明は、請求項１に記載の複写防止用印刷素材において、前記ポリエチレンテレフタレートフイルム層が、非結晶化状態のポリエチレンテレフタレートからなること、を特徴とする。【００１０】  請求項３に記載の発明は、請求項１に記載の複写防止用印刷素材において、前記ポリエチレンテレフタレートフイルム層が、延伸ポリエチレンテレフタレートからなること、を特徴とする。【００１１】  請求項４に記載の発明は、請求項１乃至請求項３に記載の複写防止用印刷素材において、前記黒色層の多層積層フイルム層と接する面と反対の面に、基材層がさらに設けてなること、を特徴とする。【００１２】  請求項５に記載の発明は、前記請求項１乃至請求項４に記載の複写防止用印刷素材を用いて印刷された原稿を目視したとき、原稿の視認性、判読性が良い目視角度を有すること、を特徴とする。
【発明の効果】
【００１３】  本発明の複写防止用印刷素材を用いて印刷された原稿は、構造発色による独特の色相と、見る角度によって反射色の変わる特異な意匠性を示すが、原稿の文字・図柄について、視認性、判読性が良い目視角度を有する。【００１４】  さらに、この原稿を複写機で複写した場合、モノクロ複写機での複写物は全面黒ベタ、カラー複写機での複写物は、緑色系、茶色系の全面ベタの複写物となり、複写物から原稿情報の内容を判読することはできない複写物となり、原稿情報が外部へ漏洩することを確実に防止することができる。
【図面の簡単な説明】
【００１５】
【図１】本発明の複写防止用印刷素材の一実施形態の断面構成を示す説明図である。
【図２】本発明の複写防止用印刷素材の他の実施形態の断面構成を示す説明図である。
【図３】本発明の複写防止用印刷素材の他の実施形態の断面構成を示す説明図である。
【図４】本発明の複写防止用印刷素材の他の実施形態の断面構成を示す説明図である。
【発明を実施するための形態】
【００１６】  本発明における複写防止用印刷素材の実施の形態を、図面を参照して詳細に説明する。図１に示す複写防止用印刷素材は、反射濃度（ＯＤ値）１．３０〜１．８７の範囲の黒色層２０、ポリエステル樹脂からなる第１の層と、第１の層と屈折率の異なるポリエステル樹脂からなる第２の層を、交互に積層したものからなり、且つ、波長５５０ｎｍ〜６２５ｎｍ域内に、反射ピークを有しており、且つ、各層の光路差干渉（屈折率×厚み）による特定波長の多重増反射を利用した構造発色による独特の色相を呈し、見る角度によって反射色の変わる特異な意匠性を有する多層積層フイルム層１０、接着層５０、ポリエチレンテレフタレートフイルム層３０、を順次設けてなる。
【００１７】  図２に示す複写防止用印刷素材は、図１の構成体のポリエチレンテレフタレートフイルム層３０の上に、さらに文字や図柄などの出力データ層４０を設けてなる。
【００１８】  図３に示す複写防止用印刷素材は、図１で示す黒色層２０が、基材層６０の上に設けてなる。図中、５０、７０は接着層を示している。
【００１９】  図４に示す複写防止用印刷素材は、図２で示す黒色層２０が、基材層６０の上に設けてなる。図中、５０、７０は接着層を示している。
【００２０】  本発明を構成する多層積層フイルム層１０は、ポリエステル樹脂からなる第１の層と、第１の層と屈折率の異なるポリエステル樹脂からなる第２の層を交互に積層したもので、層間の構造的な光干渉によって、特定波長の光を選択的に反射または透過する光学干渉フイルムである。これにより、各層の光路差干渉（屈折率×厚み）による特定波長の多重増反射を利用した構造発色による独特の色相、膜厚によって反射光波長（色）を調整できる干渉色独特の色合い（色素による発色でない）を呈し、見る角度によって反射色が変わる特異な意匠性を有するものである。
【００２１】  本発明を構成する多層積層フイルム層１０は、吸収波長５５０ｎｍ〜６２５ｎｍ域内に、特定波長の反射ピークを有する。また、多層積層フイルム層１０の第１の層および第２の層の厚みを変化させることにより、波長を変化させることができる。つまり、厚みを大きくすることで、長波長側へシフトすることが可能となる。
【００２２】  具体的には、フイルム厚み１６．５μｍで反射ピーク波長５５０ｎｍ、又は、フイルム厚み１９．０μｍで反射ピーク波長６２５ｎｍの多層積層フイルムを挙げることができる。
【００２３】多層積層フイルム層１０にフイルム厚み１３．０μｍで反射ピーク波長４５０ｎｍの多層積層フイルムを用いた場合には複写防止効果は有するが、原稿の視認性が悪く、文字出力データが判読できない。
【００２４】  さらに、本発明を構成する多層積層フイルム層１０、及びポリエチレンテレフタレートフイルム層３０は、複写機やレーザープリンターによる、トナー印刷適性を有している。
【００２５】  本発明において、図３、図４に示す基材層６０としては、天然紙、合成紙等の紙類やプラスチックフイルム等が使用でき、紙類の場合材質的な制約は特に無い。プラスチックフイルムの具体例としては、ポリエチレン、ポリプロピレン、ポリ塩化ビニル、ポリ塩化ビニリデン、ポリビニルアルコール、ポリエチレンテレフタレート、ポリカーボネート、ナイロン、ポリスチレン、エチレン酢酸ビニル共重合体、アイオノマー等からなるフイルムが挙げられる。
【００２６】  本発明を構成するポリエチレンテレフタレートフイルム層３０は、代表的なポリエステルであるポリエチレンテレフタレート樹脂からなる高分子フイルムである。類似のポリエステルとして、ポリトリメチレンテレフタレート、ポリブチレンテレフタレート、ポリブチレンナフタレートなどを挙げることができる。中でも、ポリエチレンテレフタレート樹脂を使用した高分子フイルムが複写防止効果に有用であり、成膜後にＸＹの２軸方向に延伸して分子を配向させることで結晶化させた（２軸）延伸ポリエチレンテレフタレート、延伸をしない（未延伸）非結晶化状態の樹脂をシート状にした非結晶化状態のポリエチレンテレフタレート（Ａ−ＰＥＴ）フイルムが好適である。
【００２７】  本発明を構成する黒色層２０の形成方法は、特に限定されない。市販の黒インク、オリジナル配合による黒インク等を用い、多層積層フイルム層１０に公知のバーコート法、グラビア法、ロールコート法等の塗布方法を用いて塗布、又は、基材層６０に塗布した後に、多層積層フイルム層１０と貼り合わせる等の方法を採用することができる。
【００２８】  本発明における複写防止用印刷素材は、ポリエチレンテレフタレートフイルム層３０に、非結晶化状態のポリエチレンテレフタレート（Ａ−ＰＥＴ）フイルムを使用する場合、黒色層２０の反射濃度（ＯＤ値）の値が１．３０以上、ポリエチレンテレフタレートフイルム層３０に（２軸）延伸ポリエチレンテレフタレートを使用する場合、黒色層２０の反射濃度（ＯＤ値）の値が１．３０〜１．８７、で管理することで、高い複写防止効果を示す。なお、本願における反射濃度（ＯＤ値）としては、後述する実施例に記載の手法により測定した値を採用する。つまり、本発明において、反射濃度（ＯＤ値）を制御することは、複写防止効果を維持するために有用である。
【００２９】  本発明の上記実施形態における、多層積層フイルム層１０とポリエチレンテレフタレートフイルム層３０、基材層６０と多層積層フイルム層１０を積層するのに使用する接着剤としては、透明性を有するアクリル系、ウレタン系、エポシキ系等の接着性樹脂及び粘着性樹脂を挙げることができる。接着層形成には、公知のバーコート法、グラビア法、ロールコート法等の塗布方法等を用いることができる。その際の接着剤の塗布量は、固形分重量５．０〜１０．０ｇ／ｍ２が好ましい。固形分重量５．０ｇ／ｍ２より少ないと、剥がれなどの接着不良を生じ、印刷時の走行不良を生じる可能性がある。
【実施例】
【００３０】  以下、本発明の実施例について説明する。ただし、本発明の技術的範囲は特許請求の範囲の記載に基づいて定められるべきであり、下記の実施例のみに限定されるものではない。【００３１】  ［比較例１］
多層積層フイルム層として、層総数２０１層からなる、テイジン（登録商標）テトロン（登録商標）フィルムＭＬＦシリーズのＭＬＦ−１３．０  色Ｂｌｕｅ／Ｙｅｌｌｏｗ  厚み１３．０μｍ（帝人デュポンフィルム株式会社製）の一方の面（下側）に、黒色層を形成する。この際の黒色層形成インクは、固形分比率でポリエステル樹脂１００重量部に対し、固形分比率でカーボンインク１１７重量部を混合したものであり、これをバーコート塗布して、反射濃度（ＯＤ値）１．８７の黒色層を形成した。【００３２】  もう一方の面（上側）には、ポリエチレンテレフタレートフイルム層として、Ａ−ＰＥＴフイルムのＮＯＡＣＲＹＳＴＡＬ−Ｖ（ＲＰ東プラ株式会社製）を用意し、接着層を介して、多層積層フイルム層と貼り合わせて、複写防止用印刷素材を得た。なお、接着層は、アクリル系樹脂接着剤を固形分重量６．０ｇ／ｍ２にて、バーコート塗布した。次に、得られた複写防止用印刷素材のポリエチレンテレフタレートフイルム層の上面に、モノクロコピー機  ＳＨＡＲＰ  ＭＸ−Ｍ４２３Ｆ（シャープ株式会社製）で、文字出力データを印刷し、複写防止用印刷素材の原稿を得た。【００３３】  ［実施例１］
上記の比較例１の多層積層フイルム層を、テイジン（登録商標）テトロン（登録商標）フィルムＭＬＦシリーズのＭＬＦ−１６．５  色Ｇｒｅｅｎ／Ｍａｇｅｎｔａ  厚み１６．５μｍ（帝人デュポンフィルム株式会社製）に置き換えた、複写防止用印刷素材の原稿を得た。【００３４】  ［実施例２］
上記の実施例１の多層積層フイルム層を、テイジン（登録商標）テトロン（登録商標）フィルムＭＬＦシリーズのＭＬＦ−１９．０  色Ｒｅｄ／Ｃｙａｎ  厚み１９．０μｍ（帝人デュポンフィルム株式会社製）に置き換えた、複写防止用印刷素材の原稿を得た。【００３５】  ［実施例３］
上記実施例１のポリエチレンテレフタレートフイルム層であるＡ−ＰＥＴフイルムを、延伸ＰＥＴフイルムとして  コスモシャイン（登録商標）シリーズのＡ４３００（東洋紡績株式会社製）に置き換えた、複写防止用印刷素材の原稿を得た。【００３６】  ［実施例４］
上記実施例２のポリエチレンテレフタレートフイルム層であるＡ−ＰＥＴフイルムを、延伸ＰＥＴフイルムとして  コスモシャイン（登録商標）シリーズのＡ４３００（東洋紡績株式会社製）に置き換えた、複写防止用印刷素材の原稿を得た。【００３７】  ［参考例１］
上記比較例１のＡ−ＰＥＴフイルム上面に印刷した文字出力データを、先に多層積層フイルム層の黒色層を形成していない面に、モノクロコピー機  ＳＨＡＲＰ  ＭＸ−Ｍ４２３Ｆ（シャープ株式会社製）で印刷し、その後で印刷面の上に、Ａ−ＰＥＴフイルムのＮＯＡＣＲＹＳＴＡＬ−Ｖ（ＲＰ東プラ株式会社製）を、接着層を介して貼り合わせた、複写防止用印刷素材を得た。なお、接着層は、アクリル系樹脂接着剤を固形分重量６．０ｇ／ｍ２にて、バーコート塗布した。【００３８】  ［参考例２］
上記の参考例１の多層積層フイルム層を、テイジン（登録商標）テトロン（登録商標）フィルムＭＬＦシリーズのＭＬＦ−１６．５  色Ｇｒｅｅｎ／Ｍａｇｅｎｔａ  厚み１６．５μｍ（帝人デュポンフィルム株式会社製）に置き換えた、複写防止用印刷素材の原稿を得た。【００３９】  ［参考例３］
上記の参考例２の多層積層フイルム層を、テイジン（登録商標）テトロン（登録商標）フィルムＭＬＦシリーズのＭＬＦ−１９．０  色Ｒｅｄ／Ｃｙａｎ  厚み１９．０μｍ（帝人デュポンフィルム株式会社製）に置き換えた、複写防止用印刷素材の原稿を得た。【００４０】  ［参考例４］
上記参考例２のポリエチレンテレフタレートフイルム層であるＡ−ＰＥＴフイルムを、延伸ＰＥＴフイルムとして  コスモシャイン（登録商標）シリーズのＡ４３００（東洋紡績株式会社製）に置き換えた、複写防止用印刷素材の原稿を得た。【００４１】  ［参考例５］
上記参考例３のポリエチレンテレフタレートフイルム層であるＡ−ＰＥＴフイルムを、延伸ＰＥＴフイルムとして  コスモシャイン（登録商標）シリーズのＡ４３００（東洋紡績株式会社製）に置き換えた、複写防止用印刷素材の原稿を得た。【００４２】  ［参考例６］
上記実施例２の反射濃度（ＯＤ値）１．８７の黒色層を、反射濃度（ＯＤ値）２．１５の黒色層とした、複写防止用印刷素材の原稿を得た。【００４３】  ［参考例７］
上記実施例１の反射濃度（ＯＤ値）１．８７の黒色層を、反射濃度（ＯＤ値）２．１５の黒色層とした、複写防止用印刷素材の原稿を得た。【００４４】  ［実施例５］
上記実施例２の反射濃度（ＯＤ値）１．８７の黒色層を、反射濃度（ＯＤ値）１．５８の黒色層とした、複写防止用印刷素材の原稿を得た。【００４５】  ［実施例６］
上記実施例１の反射濃度（ＯＤ値）１．８７の黒色層を、反射濃度（ＯＤ値）１．５８の黒色層とした、複写防止用印刷素材の原稿を得た。【００４６】  ［実施例７］
上記実施例２の反射濃度（ＯＤ値）１．８７の黒色層を、反射濃度（ＯＤ値）１．３０の黒色層とした、複写防止用印刷素材の原稿を得た。【００４７】  ［実施例８］
上記実施例１の反射濃度（ＯＤ値）１．８７の黒色層を、反射濃度（ＯＤ値）１．３０の黒色層とした、複写防止用印刷素材の原稿を得た。【００４８】  ［比較例２］
上記実施例４の反射濃度（ＯＤ値）１．８７の黒色層を、反射濃度（ＯＤ値）２．００の黒色層とした、複写防止用印刷素材の原稿を得た。【００４９】  ［比較例３］
上記実施例３の反射濃度（ＯＤ値）１．８７の黒色層を、反射濃度（ＯＤ値）２．００の黒色層とした、複写防止用印刷素材の原稿を得た。【００５０】  ［実施例９］
上記実施例４の反射濃度（ＯＤ値）１．８７の黒色層を、反射濃度（ＯＤ値）１．５８の黒色層とした、複写防止用印刷素材の原稿を得た。【００５１】  ［実施例１０］
上記実施例３の反射濃度（ＯＤ値）１．８７の黒色層を、反射濃度（ＯＤ値）１．５８の黒色層とした、複写防止用印刷素材の原稿を得た。【００５２】  ［実施例１１］
上記実施例４の反射濃度（ＯＤ値）１．８７の黒色層を、反射濃度（ＯＤ値）１．３０の黒色層とした、複写防止用印刷素材の原稿を得た。【００５３】  ［実施例１２］
上記実施例３の反射濃度（ＯＤ値）１．８７の黒色層を、反射濃度（ＯＤ値）１．３０の黒色層とした、複写防止用印刷素材の原稿を得た。【００５４】  ［比較例４］
上記実施例２の反射濃度（ＯＤ値）１．８７の黒色層を、反射濃度（ＯＤ値）１．２１の黒色層とした、複写防止用印刷素材の原稿を得た。【００５５】  ［比較例５］
上記実施例２の反射濃度（ＯＤ値）１．８７の黒色層を、反射濃度（ＯＤ値）１．０７の黒色層とした、複写防止用印刷素材の原稿を得た。【００５６】  ［比較例６］
上記実施例２の反射濃度（ＯＤ値）１．８７の黒色層を、反射濃度（ＯＤ値）０．８０の黒色層とした、複写防止用印刷素材の原稿を得た。【００５７】  ［比較例７］
上記参考例１で、出力データ層の上に、Ａ−ＰＥＴフイルムを貼り合わせない、複写防止用印刷素材の原稿を得た。【００５８】  ［比較例８］
上記参考例２で、出力データ層の上に、Ａ−ＰＥＴフイルムを貼り合わせない、複写防止用印刷素材の原稿を得た。【００５９】  ［比較例９］
上記参考例３で、出力データ層の上に、Ａ−ＰＥＴフイルムを貼り合わせない、複写防止用印刷素材の原稿を得た。【００６０】  ［比較例１０］
基材上に鏡面層を有する市販の銀色系コピー防止紙（キソ化成産業（株）製：ＫＳＫシークレットペーパー）の上面に、モノクロコピー機  ＳＨＡＲＰ  ＭＸ−Ｍ４２３Ｆ（シャープ株式会社製）で文字出力データを印刷して、複写防止用印刷素材の原稿を得た。【００６１】  ［評価］
次に得られた実施例・比較例・参考例について、以下の評価を行った。実施例１〜１２、及び比較例１〜１０、参考例１〜７で得られた複写防止用印刷素材の原稿についての評価結果を下記の表１に示す。【００６２】  ［原稿視認性・判読性］
原稿に印刷された文字出力データの目視評価を、入射角及び反射角がそれぞれ２０度、６０度、７５度において、◎：原稿がはっきり視認でき、文字出力データが判読できる、○：原稿が視認でき、文字出力データが判読できる、×：原稿の視認性が悪く、文字出力データが判読できない、の３段階で評価した。【００６３】  ［複写防止効果（判読性）］
複写防止効果（判読性）を確認するため、得られた各原稿をモノクロコピー機（ＳＨＡＲＰ  ＭＸ−Ｍ４２３Ｆ）の（１）ノーマルモード、（２）写真モード・濃度最淡、カラー複合機（Ｆｕｊｉｘｅｒｏｘ  ＤｏｃｕＣｅｎｔｌｅ  Ｃ２１０１）の（３）写真モードで複写して、複写条件の違う（１）（２）（３）の複写物を得た。得られた複写物の原稿内容の判読性（複写防止効果）を、複写物を目視で観察して、◎：原稿内容がまったく判読できない、○：原稿内容らしいものの影が見えるが、内容は判読できない、×：原稿内容が判読できる、の３段階で評価した。【００６４】  ［反射濃度（ＯＤ値）］
黒色層の面へ、光束を入射し、反射濃度（ＯＤ値）を測定した。測定には、反射濃度計ＴＲ９２７（コールモーガン社製マクベス）を用いて測定した。【００６５】
【表１】
0005920617.tif 000002
【００６６】  黒色層の反射濃度（ＯＤ値）１．８７において、Ａ−ＰＥＴフイルム層の上に文字出力データ層を有する場合も、文字出力データ層の上にＡ−ＰＥＴフイルム層を有する場合であっても、多層積層フイルム層として、厚さ１３．０μｍタイプを使用したものは、複写防止効果はあるものの、原稿視認性・判読性が悪く、厚さ１６．５μｍタイプ、１９．０μｍタイプを使用したものついては、複写防止効果、原稿視認性・判読性が共に有効であることがわかる。【００６７】  黒色層の反射濃度（ＯＤ値）１．８７、多層積層フイルム層として、厚さ１６．５μｍタイプ、１９．０μｍタイプを使用したものついては、ポリエチレンテレフタレートフイルム層として使用しているＡ−ＰＥＴフイルム層が延伸ＰＥＴフイルム層であっても、複写防止効果、原稿視認性・判読性が有効であることがわかる。【００６８】  多層積層フイルム層として、厚さ１６．５μｍタイプ、１９．０μｍタイプを、ポリエチレンテレフタレートフイルム層としてＡ−ＰＥＴフイルム層を使用しているものは、黒色層の反射濃度（ＯＤ値）１．８７を、１．３０、１．５８、２．１５とした場合でも、複写防止効果、原稿視認性・判読性が有効であることがわかる。【００６９】  多層積層フイルム層として、厚さ１６．５μｍタイプ、１９．０μｍタイプを、ポリエチレンテレフタレートフイルム層として延伸ＰＥＴフイルム層を使用しているものは、黒色層の反射濃度（ＯＤ値）１．８７を、１．３０、１．５８、２．００とした場合、２．００において、複写防止効果の低下が見られたため、反射濃度（ＯＤ値）１．３０〜１．８７の範囲が有効であることがわかる。【００７０】  多層積層フイルム層として、厚さ１９．０μｍタイプを、ポリエチレンテレフタレートフイルム層としてＡ−ＰＥＴフイルム層を使用しているものは、黒色層の反射濃度（ＯＤ値）１．３０をさらに低くして、１．２１、１．０７、０．８０とした場合は、１．２１から徐々に複写防止効果が低下していき、複写したものの内容が判読できてしまう。つまり、黒色層の反射濃度（ＯＤ値）１．２１より低くなるにしたがい、複写防止効果が低下することを示しており、黒色層の反射濃度（ＯＤ値）を管理することが、本発明の複写防止効果を有効とする一つの要因であることを示している。【００７１】  比較例の本発明を構成するポリエチレンテレフタレートフイルム層を有しない構成では、黒色層の反射濃度（ＯＤ値）が、本発明の反射濃度（ＯＤ値）管理値を満たしていても、複写防止効果を得ることができない。【００７２】  このように、本発明の複写防止用印刷素材によれば、原稿の視認性・判読性に優れる角度を有し、複写機の写真モードといった従来の複写防止用印刷素材では、クリアーできなかった複写防止効果を得られる複写防止用印刷素材を提供することができる。
【産業上の利用可能性】
【００７３】  本発明の複写防止用印刷素材は、複写防止機能及び原稿が見る角度によって反射色の変わる特異な意匠性を有しており、重要書類、機密文書などの複写をさせたくない文書等の印刷に使用される、複写防止用印刷素材として、幅広く利用することが可能である。【００７４】  さらに、本発明の目的は複写防止印刷用紙の提供であるが、この技術を偽造防止物体として活用することも可能である。本発明は複写機（コピー機）、スキャナー等で秘密文書を複写されて、情報が漏洩するのを防止するためのものであるが、機密文書の一部分（重要個所、マーク等）にこの用紙を活用することで、偽造物は簡単には作成不可能となる。つまり、本発明は偽造防止技術という一面も有している。
【符号の説明】
【００７５】１０  多層積層フイルム層
２０  黒色層
３０  ポリエチレンテレフタレートフイルム層
４０  出力データ層
５０、７０  接着層
６０  基材層
【図１】
0005920617.tif 000003
【図２】
0005920617.tif 000004
【図３】
0005920617.tif 000005
【図４】
0005920617.tif 000006